Patent PL-179793-B1 (PL)
IPC: B01J23/85
Filed: 1995-07-14
Abstract: 1. Nosnik z tlenku glinu do katalizatora hydroodsiarczania, znam ienny ty m, ze zawiera czastki o gestosci mniejszej od 1,0 g/cm3 i o objetosci porów w zakresie od 0,5 do 1,1 cm3/g, w których co najmniej 70% objetosci porów stanowia pory o srednicach w zakresie od 140x 10- 1 0 m do 220x 10- 1 0 m, mniej niz 5% objetosci porów stanowia pory o srednicach wiekszych od 500x 10-10 m i mniej niz 2% objeto- sci porów stanowia pory o srednicach wiekszych od 1000 x 10-1 0 m, przy czym pory nosnika z tlenku glinu maja szczytowa wartosc srednicy poru wieksza od 170x 10-10m 11 Sposób wytwarzania nosnika z tlenku glinu, polegajacy na dzialaniu kwasem na monohydrat tlenku glinu, co najmniej czesciowym zobojetnieniu powstalej mieszaniny wodnym roztworem zasady azotowej, nadaniu zadanego ksztaltu, wysuszeniu i kalcynowaniu, zna- mienny tym, ze przeprowadza sie wymieszanie czastkowego ciala stalego, zawierajacego w przewadze monohydrat formy alfa denku glinu o czasie zelowania pod wplywem kwasu azotowego krótszym od 5 minut, i wodnego roztworu kwasu do uzyskania pH w zakresie od 3,0 do 4,5, zobojetnia sie co najmniej czesc dodanego kwasu przez domieszanie do ciala stalego wodnego roztworu zasady azotowej, który zawiera od 0,9 do 1,1 równowazników zasady w przeliczeniu na jeden równowaznik kwasu; nadaje ksztalt i suszy zobojetniony lub czescio- wo zobojetnione cialo stale w znany sposób oraz kalcynuje uksztaltowane cialo stale w temperaturze co najmniej 871°C 12 Katalizator hydroodsiarczania olejów ciezkich, zawierajacy nosnik z tlenku glinu impregnowany metalami i/lub zwiazkami me- tali grup VIB i VIII ukladu okresowego, znam ienny tym ,ze zawiera nosnik z tlenku glinu, obejmujacy czastki o gestosci mniejszej od 1,0 g/cm3 i o objetosci porów w zakresie od 0,5 do 1,1 cm3 /g, 1 w którym co najmniej 70% objetosci porów stanowia pory o srednicach w zakresie od 140 x 10-1 0 m do 220 x 10-10 m, mniej niz 5% objetosci porów stanowia pory o srednicach wiekszych od 500 x 10-10 m i mniej niz 2% objetosci porów stanowia pory o srednicach wiekszych od 1000 x 10-1 0 m, przy czym pory nosnika z tlenku glinu maja szczytowa wartosc srednicy poru wieksza od 170 x 10-10 m, oraz od 4% wagowych do 20% wagowych, w przeliczeniu na metal, skladnika z grupy VIB wybrane- go sposród metali, tlenków i siarczków pierwiastków z grupy V IB i od 0,1 % wagowych do 5% wagowych, w przeliczeniu na metal, skladnika z grupy VIII wybranego sposród metali, tlenków i siarczków pierwiastków z grupy VIII 17 Sposób hydroodsiarczania oleju ciezkiego, zawierajacego zwiazki metaloorganiczne, polegajacy na kontaktowaniu oleju ciezkiego z katalizatorem hydroodsiarczania osadzonym na nosniku z porowatego tlenku glinu w obecnosci gazowego wodoru i w warunkach hydrood- siarczama, w warunkach hydroodsiarczania obejmujacych temperature w strefie reakcji od 316°C do 482°C, cisnienie 1480 kPa do 20775 kPa, szybkosc dostarczania wodoru od 89,1 do 2672 m H2 w warunkach standardowych/m3 oleju, znamienny tym, ze olej ciezki kontaktuje sie z katalizatorem zawierajacym nosnik z tlenku glinu, obejmujacy czastki o gestosci mniejszej od 1,0 g/cm3 i o objetosci porów w za- kresie od okolo 0,5 do 1,1 cm3/g, i w którym co najmniej 70% objetosci porów stanowiapory o srednicach w zakresie od 140x 10-10m do 220 x 10-1 0 m, mniej niz 5% objetosci porów stanowia pory o srednicach wiekszych od 500 x 10-1 0 m, i mniej niz 2% objetosci porów sta- nowia pory o srednicach wiekszych od 1000 x 10-1 0 m, przy czym pory nosnika z tlenku glinu majaszczytowa wartosc srednicy poru wieksza od 170 x 10-1 0 m, oraz od 4% wagowych do 20% wagowych, w przel lezeniu na metal, skladnika z grupy VIB wybranego sposród metali, tlen- ków i siarczków pierwiastków z grupy VIB i od 0,1% wagowych do 5% wagowych, w przeliczeniu na metal, skladnika z grupy VIII wybranego sposród metali, tlenków i siarczków pierwiastków z grupy VIII PL PL PL PL PL